(57)【特許請求の範囲】
【請求項１】
基材と、
該基材上に形成されている転写層とからなる可逆性感熱記録転写シートにおいて、前記転写層は、
基材上に形成された剥離層と、
該剥離層上に形成された保護層と、
該保護層上の一部に形成された印刷層と、
すくなくとも前記印刷層上に形成された隠蔽層と、
前記保護層上の前記印刷層および隠蔽層の形成されていない部分に形成された可逆性感熱記録層と、
該可逆性感熱記録層上に形成されたバリアー層と、
該バリアー層および前記隠蔽層上の全面に形成された感熱接着層とからなり、
前記可逆性感熱記録層はロイコ染料、顕減色剤を含み、可逆的に発色および消色を行い得るものであり、
前記バリアー層は、前記ロイコ染料を不可逆的に発色させない酸価の紫外線硬化型樹脂を含むことを特徴とする可逆性感熱記録転写シート。
【請求項２】
前記紫外線硬化型樹脂は、酸価が５［ＫＯＨｍｇ／ｇ］以下のウレタンアリレート系紫外線硬化型樹脂またはエポキシアクリレート系紫外線硬化型樹脂であることを特徴とする請求項１記載の可逆性感熱記録転写シート。
【請求項３】
前記可逆性感熱記録層は、前記隠蔽層上の全面にも形成されていることを特徴とする請求項１記載の可逆性感熱記録転写シート。
【請求項４】
前記隠蔽層は、前記バリアー層上の全面にも形成されていることを特徴とする請求項１記載の可逆性感熱記録転写シート。
【請求項５】
前記バリアー層と前記感熱接着層との間にアンカー層が設けられ、
前記アンカー層は塩化ビニル／酢酸ビニル／ビニルアルコール共重合体にアクリル酸またはメタクリル酸をエステル重合させた樹脂を含むことを特徴とする請求項１から４のいずれか１項に記載の可逆性感熱記録転写シート。
【請求項６】
磁気記録層が設けられた支持体と、
前記支持体に接着される感熱接着層と、
該感熱接着層上の全面に形成されたバリアー層と、
該バリアー層上に形成された可逆性感熱記録層と、
該可逆性感熱記録層上の前記磁気記録層を隠蔽する位置に形成された隠蔽層と、
該隠蔽層上のすくなくとも一部に形成された印刷層と、
前記可逆性感熱記録層、隠蔽層、印刷層上の全面に形成された保護層とを有し、
前記可逆性感熱記録層はロイコ染料、顕減色剤を含み、可逆的に発色および消色を行い得るものであり、
前記バリアー層は、前記ロイコ染料を不可逆的に発色させない酸価の紫外線硬化型樹脂を含むことを特徴とする可逆性感熱記録媒体。
【請求項７】
磁気記録層が設けられた支持体と、
前記支持体に接着される感熱接着層と、
該感熱接着層上の一部に形成されたバリアー層と、
該バリアー層上に形成された可逆性感熱記録層と、
前記感熱接着層上の前記バリアー層および前記可逆性感熱記録層の形成されていない部分に形成された隠蔽層と、
該隠蔽層上のすくなくとも一部に形成された印刷層と、
前記可逆性感熱記録層、隠蔽層、印刷層上の全面に形成された保護層とを有し、
前記可逆性感熱記録層はロイコ染料、顕減色剤を含み、可逆的に発色および消色を行い得るものであり、
前記バリアー層は、前記ロイコ染料を不可逆的に発色させない酸価の紫外線硬化型樹脂を含むことを特徴とする可逆性感熱記録媒体。
【請求項８】
前記感熱接着層と前記バリアー層との間にアンカー層が形成され、
前記アンカー層は塩化ビニル／酢酸ビニル／ビニルアルコール共重合体にアクリル酸またはメタクリル酸をエステル重合させた樹脂を含むことを特徴とする請求項６または７記載の可逆性感熱記録媒体。
【請求項９】
磁気記録層が設けられた支持体と、
前記支持体に接着される感熱接着層と、
該感熱接着層上の全面に形成された隠蔽層と、該隠蔽層上の一部に形成されたバリアー層と、
該バリアー層上に形成された可逆性感熱記録層と、
前記隠蔽層の前記可逆性感熱記録層の形成されていない部分のすくなくとも一部に形成された印刷層と、
前記可逆性感熱記録層、隠蔽層、印刷層上の全面に形成された保護層とを有し、
前記可逆性感熱記録層はロイコ染料、顕減色剤を含み、可逆的に発色および消色を行い得るものであり、
前記バリアー層は、前記ロイコ染料を不可逆的に発色させない酸価の紫外線硬化型樹脂を含むことを特徴とする可逆性感熱記録媒体。
【請求項１０】
基材上に剥離層を形成する工程と、
該剥離層上に保護層を形成する工程と、
該保護層上の一部に、印刷層を形成する工程と、
すくなくとも前記印刷層上に隠蔽層を形成する工程と、
前記保護層および前記隠蔽層上に、ロイコ染料、顕減色剤を含み、可逆的に発色および消色を行い得る可逆性感熱記録層を形成する工程と、
該可逆性感熱記録層上に、前記ロイコ染料を不可逆的に発色させない酸価の紫外線硬化型樹脂を含むバリアー層を形成する工程と、
該バリアー層上に感熱接着層を形成する工程とを有することを特徴とする可逆性感熱記録転写シートの製造方法。
【請求項１１】
基材上に剥離層を形成する工程と、
該剥離層上に保護層を形成する工程と、
該保護層上の一部に、印刷層を形成する工程と、
前記保護層の一部ですくなくとも前記印刷層上に隠蔽層を形成する工程と、
前記保護層の前記隠蔽層の形成されていない部分に、ロイコ染料、顕減色剤を含み、可逆的に発色および消色を行い得る可逆性感熱記録層を形成する工程と、
該可逆性感熱記録層上に、前記ロイコ染料を不可逆的に発色させない酸価の紫外線硬化型樹脂を含むバリアー層を形成する工程と、
該バリアー層および前記隠蔽層上に感熱接着層を形成する工程とを有することを特徴とする可逆性感熱記録転写シートの製造方法。
【請求項１２】
前記バリアー層を形成する工程と、
前記感熱接着層を形成する工程との間に、塩化ビニル／酢酸ビニル／ビニルアルコール共重合体にアクリル酸またはメタクリル酸をエステル重合させた樹脂を含むアンカー層を前記バリアー層上に形成する工程を有することを特徴とする請求項１０または１１記載の可逆性感熱記録転写シートの製造方法。
【請求項１３】
基材上に剥離層を形成する工程と、
該剥離層上に保護層を形成する工程と、
該保護層上に、ロイコ染料、顕減色剤を含み、可逆的に発色および消色を行い得る可逆性感熱記録層を形成する工程と、
該可逆性感熱記録層上に、前記ロイコ染料を不可逆的に発色させない酸価の紫外線硬化型樹脂を含むバリアー層を形成する工程と、
前記保護層上の該バリアー層の設けられていない部分に印刷層を形成する工程と、
前記印刷層および前記保護層上の前記可逆性感熱記録層の形成されていない部分に隠蔽層を形成する工程と、
前記隠蔽層上に感熱接着層を形成する工程とを有することを特徴とする可逆性感熱記録転写シートの製造方法。
【請求項１４】
請求項１０から１３のいずれか１項に記載の方法により製造された可逆性感熱記録転写シートを剥離層により基材から剥離して、磁気記録層の設けられたオーバーレイフィルムに加熱加圧する工程と、
前記転写シートが転写されたオーバーレイフィルムと、センターコアフィルムと、オーバーレイフィルムとを加熱加圧して熱貼合する工程と、
該熱貼合されたフィルムを所定の大きさに抜き加工する工程とを有することを特徴とする可逆性感熱記録媒体の製造方法。
【請求項１５】
請求項１０から１３のいずれか１項に記載の方法により製造された可逆性感熱記録転写シートを剥離層により基材から剥離して、オーバーレイフィルムとセンターコアフィルムとが貼り合わされたフィルムの前記オーバーレイフィルム側に加熱加圧する工程と、
該熱貼合されたフィルムを所定の大きさに抜き加工する工程とを有することを特徴とする可逆性感熱記録媒体の製造方法。
【発明の詳細な説明】
【０００１】
【発明の属する技術分野】
本発明は、可逆性感熱記録転写シート、可逆性感熱記録媒体およびその製造方法に関し、特に、磁気記録層とともに用いられて磁気記録層を隠蔽し、透明状態および白濁状態の間で可逆的に変化する可逆性感熱記録媒体を得るために使用される可逆性感熱記録転写シート、これにより得られる可逆性感熱記録媒体およびこれらの製造方法に関する。
【０００２】
【従来の技術】
従来、書換え可能な感熱記録を磁気記録やＩＣメモリとともに同一の記録媒体に用いることが行われており、ＩＣカードや磁気カード等のプリペイドカード又はクレジットカード等の各種カードに可逆性感熱記録媒体を直接形成したり、また、シート状に加工された可逆性感熱記録媒体を強固な接着剤を介して一体として形成していた。これらの可逆性感熱記録媒体を備えたカードとしては、例えば、ＩＣメモリや磁気記録に加えて残高等の表示を可逆性感熱記録媒体上に記録することが可能である。
【０００３】
このような可逆性感熱記録媒体の製造に使用される転写シートとして、特開平６−９９６５８号には、透明状態のものを不透明状態にあるいは不透明状態のものを透明状態に変化させることからなる透明／白濁タイプの転写シートが記載されている。この発明によれば、剥離剤層と、可逆性感熱記録層と、接着剤層とを有する転写層が基材シート上に形成され、この転写層を基材シートから剥離して各種の基体に転写され、加熱加圧により接着される。このような転写シートによりたとえばＩＤカードなどの磁気記録や表示のない部分に所望の形状に転写して所望の形状の可逆性感熱記録層を容易に形成できるというものである。一方、可逆性感熱記録層としては、透明／白濁タイプでは再現できる色が白に限られるため、豊富な色を選択でき、視認性に優れるロイコ染料を使用した発色タイプの可逆性感熱記録材料が利用されはじめている。
【０００４】
また、磁気記録層は黒色または褐色であり、これによってその上に印刷を施しても色が美しく表現されないため、磁気記録層の色を隠蔽する金属粉末等を含有させた隠蔽層を設け、隠蔽層上に模様や絵柄の印刷層を設ける外観を美麗にした磁気カード等が知られている。このような磁気カードは接着層、隠蔽層、印刷層、保護層を備えた転写シートを用い、磁気ストライプを有するカード支持体上に転写することにより作製されていた。
【０００５】
【発明が解決しようとする課題】
しかし、ロイコ染料は湿気や溶剤に対して弱く、発色タイプの可逆性感熱記録材料を転写シートに適用した場合、転写される層の密着性を向上させるためにたとえば転写シートの接着層に官能基の多い樹脂を使用すると、接着層形成時、または加熱加圧による転写時に、可逆性感熱記録層にカブリが多く発生するという問題があった。したがって、磁気記録層を隠蔽し発色タイプの可逆性感熱記録材料による可逆性感熱記録層を形成する転写シートにより磁気記録媒体を製造することは実現が難しかった。また、転写シートを帯状に切断して貼着する場合にそのエッジにギザギザが発生し、転写適性が悪いという問題もあった。
【０００６】
本発明はこのような問題点に鑑み、磁気記録層を隠蔽するとともに、可逆性感熱記録層にカブリの発生がなく、塗膜の密着性と転写適性の良好な可逆性感熱記録転写シート、可逆性感熱記録媒体およびその製造方法を提供することを目的とする。
【０００７】
【課題を解決するための手段】
かかる目的を達成するために、本発明は以下の特徴を有することとする。
本発明にかかる可逆性感熱記録転写シートは、基材と、該基材上に形成されている転写層とからなる可逆性感熱記録転写シートにおいて、転写層は、基材上に形成された剥離層と、該剥離層上に形成された保護層と、該保護層上の一部に形成された印刷層と、すくなくとも印刷層上に形成された隠蔽層と、保護層上の印刷層および隠蔽層の形成されていない部分に形成された可逆性感熱記録層と、該可逆性感熱記録層上に形成されたバリアー層と、該バリアー層および隠蔽層上の全面に形成された感熱接着層とからなり、可逆性感熱記録層はロイコ染料、顕減色剤を含み、可逆的に発色および消色を行い得るものであり、バリアー層は、ロイコ染料を不可逆的に発色させない酸価の紫外線硬化型樹脂を含むことを特徴とする。なお、紫外線硬化型樹脂は、酸価が５［ＫＯＨｍｇ／ｇ］以下のウレタンアリレート系紫外線硬化型樹脂またはエポキシアクリレート系紫外線硬化型樹脂であることが好ましい。
【０００８】
また、本発明によれば、可逆性感熱記録層は、隠蔽層上の全面にも形成されていることを特徴とする。
【０００９】
また、本発明によれば、隠蔽層は、バリアー層上の全面にも形成されていることを特徴とする。
【００１０】
さらに、本発明によれば、バリアー層と感熱接着層との間にアンカー層が設けられ、アンカー層は塩化ビニル／酢酸ビニル／ビニルアルコール共重合体にアクリル酸またはメタクリル酸をエステル重合させた樹脂を含むことを特徴とする。
【００１１】
また、本発明にかかる可逆性感熱記録媒体は、磁気記録層が設けられた支持体と、支持体に接着される感熱接着層と、該感熱接着層上の全面に形成されたバリアー層と、該バリアー層上に形成された可逆性感熱記録層と、該可逆性感熱記録層上の磁気記録層を隠蔽する位置に形成された隠蔽層と、該隠蔽層上のすくなくとも一部に形成された印刷層と、可逆性感熱記録層、隠蔽層、印刷層上の全面に形成された保護層とを有し、可逆性感熱記録層はロイコ染料、顕減色剤を含み、可逆的に発色および消色を行い得るものであり、バリアー層は、ロイコ染料を不可逆的に発色させない酸価の紫外線硬化型樹脂を含むことを特徴とする。
【００１２】
また、本発明にかかる可逆性感熱記録媒体は、磁気記録層が設けられた支持体と、支持体に接着される感熱接着層と、該感熱接着層上の一部に形成されたバリアー層と、該バリアー層上に形成された可逆性感熱記録層と、感熱接着層上のバリアー層および可逆性感熱記録層の形成されていない部分に形成された隠蔽層と、該隠蔽層上のすくなくとも一部に形成された印刷層と、可逆性感熱記録層、隠蔽層、印刷層上の全面に形成された保護層とを有し、可逆性感熱記録層はロイコ染料、顕減色剤を含み、可逆的に発色および消色を行い得るものであり、バリアー層は、ロイコ染料を不可逆的に発色させない酸価の紫外線硬化型樹脂を含むことを特徴とする。
【００１３】
さらに、本発明によれば、可逆性感熱記録媒体は、感熱接着層とバリアー層との間にアンカー層が形成され、アンカー層は塩化ビニル／酢酸ビニル／ビニルアルコール共重合体にアクリル酸またはメタクリル酸をエステル重合させた樹脂を含むことを特徴とする。
【００１４】
また、本発明にかかる可逆性感熱記録媒体は、磁気記録層が設けられた支持体と、支持体に接着される感熱接着層と、該感熱接着層上の全面に形成された隠蔽層と、該隠蔽層上の一部に形成されたバリアー層と、該バリアー層上に形成された可逆性感熱記録層と、隠蔽層の可逆性感熱記録層の形成されていない部分のすくなくとも一部に形成された印刷層と、可逆性感熱記録層、隠蔽層、印刷層上の全面に形成された保護層とを有し、可逆性感熱記録層はロイコ染料、顕減色剤を含み、可逆的に発色および消色を行い得るものであり、バリアー層は、ロイコ染料を不可逆的に発色させない酸価の紫外線硬化型樹脂を含むことを特徴とする。
【００１５】
また、本発明にかかる可逆性感熱記録転写シートの製造方法は、基材上に剥離層を形成する工程と、該剥離層上に保護層を形成する工程と、該保護層上の一部に、印刷層を形成する工程と、すくなくとも印刷層上に隠蔽層を形成する工程と、保護層および隠蔽層上に、ロイコ染料、顕減色剤を含み、可逆的に発色および消色を行い得る可逆性感熱記録層を形成する工程と、該可逆性感熱記録層上に、ロイコ染料を不可逆的に発色させない酸価の紫外線硬化型樹脂を含むバリアー層を形成する工程と、該バリアー層上に感熱接着層を形成する工程とを有することを特徴とする。
【００１６】
また、本発明にかかる可逆性感熱記録転写シートの製造方法は、基材上に剥離層を形成する工程と、該剥離層上に保護層を形成する工程と、該保護層上の一部に、印刷層を形成する工程と、保護層の一部ですくなくとも印刷層上に隠蔽層を形成する工程と、保護層の隠蔽層の形成されていない部分に、ロイコ染料、顕減色剤を含み、可逆的に発色および消色を行い得る可逆性感熱記録層を形成する工程と、該可逆性感熱記録層上に、ロイコ染料を不可逆的に発色させない酸価の紫外線硬化型樹脂を含むバリアー層を形成する工程と、該バリアー層および隠蔽層上に感熱接着層を形成する工程とを有することを特徴とする。
【００１７】
さらに、本発明によれば、バリアー層を形成する工程と、感熱接着層を形成する工程との間に、塩化ビニル／酢酸ビニル／ビニルアルコール共重合体にアクリル酸またはメタクリル酸をエステル重合させた樹脂を含むアンカー層をバリアー層上に形成する工程を有することを特徴とする。
【００１８】
また、本発明にかかる可逆性感熱記録転写シートの製造方法は、基材上に剥離層を形成する工程と、該剥離層上に保護層を形成する工程と、該保護層上に、ロイコ染料、顕減色剤を含み、可逆的に発色および消色を行い得る可逆性感熱記録層を形成する工程と、該可逆性感熱記録層上に、ロイコ染料を不可逆的に発色させない酸価の紫外線硬化型樹脂を含むバリアー層を形成する工程と、保護層上の該バリアー層の設けられていない部分に印刷層を形成する工程と、印刷層および保護層上の可逆性感熱記録層の形成されていない部分に隠蔽層を形成する工程と、隠蔽層上に感熱接着層を形成する工程とを有することを特徴とする。
【００１９】
さらに、本発明によれば、可逆性感熱記録媒体の製造方法は、上記に記載の方法により製造された可逆性感熱記録転写シートを剥離層により基材から剥離して、磁気記録層の設けられたオーバーレイフィルムに加熱加圧する工程と、転写シートが転写されたオーバーレイフィルムと、センターコアフィルムと、オーバーレイフィルムとを加熱加圧して熱貼合する工程と、熱貼合されたフィルムを所定の大きさに抜き加工する工程とを有することを特徴とする。
【００２０】
さらに、本発明によれば、可逆性感熱記録媒体の製造方法は、上記に記載の方法により製造された可逆性感熱記録転写シートを剥離層により基材から剥離して、オーバーレイフィルムとセンターコアフィルムとが貼り合わされたフィルムのオーバーレイフィルム側に加熱加圧する工程と、熱貼合されたフィルムを所定の大きさに抜き加工する工程とを有することを特徴とする。
【００２１】
【発明の実施の形態】
以下図面により本発明の可逆性感熱記録転写シート、可逆性感熱記録媒体およびその製造方法について説明する。
【００２２】
本発明による可逆性感熱記録転写シートの一実施例が図１に示されている。
図１に示すように可逆性感熱記録転写シートは、基材層１０上に剥離層１２、保護層１４が積層形成され、保護層１４上の一部に印刷層１６が形成され、さらに印刷層１６上およびその周囲に隠蔽層１８が形成されている。また、保護層１４および隠蔽層１８上の全面に可逆性感熱記録層２０、バリアー層２２、アンカー層２４、感熱接着層２６がこの順で積層形成されている。なお、アンカー層２４は省略してもよい。後述するように、この転写シートの保護層１４から感熱接着層２６までの部分からなる転写部１００を剥離層１２により基材層１０から剥離し、図２に示すオーバーレイ１０２に転写し、可逆性感熱記録カードを得る。
【００２３】
基材層１０は、転写シートの基材となる層であり、転写シートを製造、加工、保存、および転写時の強度を保障する層である。基材層１０にはたとえばポリエチレンテレフタレートフィルムが用いられる。
【００２４】
剥離層１２は、基材層１０と保護層１４との間で剥離ができるようにするための層である。剥離層１２には剥離を容易にするため、たとえばシリコン樹脂が含有される。
【００２５】
保護層１４は、転写シートを基体に転写した後の可逆性感熱記録媒体の表面を保護する層である。保護層１４は剥離層１２とのある程度の接着性を要し、紫外線硬化樹脂塗料、シリカが含有される。
【００２６】
印刷層１６は美麗な外観を得るために施される層である。隠蔽層１８はカードのオーバーシート上に形成された磁気記録層の色を隠蔽するための層であり、金属粉末を含有するインキまたは塗料により形成される。金属粉末としては、アルミニウム、錫、亜鉛、銀、金、銅、酸化アルミニウム、酸化チタンなどが用いられる。隠蔽層１８を形成する樹脂としてはたとえばポリアミド系樹脂、エポキシ系樹脂、アクリル系樹脂、フェノール系樹脂、不飽和ポリエステル系樹脂、ポリウレタン系樹脂、ジアリルフタレート系樹脂が使用できる。隠蔽層１８は本実施例のように部分的に形成する場合にはオフセット印刷、グラビア印刷により、また、後述する実施例のように全面に形成する場合には塗布により形成される。
【００２７】
可逆性感熱記録層２０は、たとえばロイコ染料、顕減色剤およびバインダー樹脂により構成され、熱によって可逆的に発色／消色を繰り返す層である。ロイコ染料は、通常無色ないし淡色の電子供与性染料前駆体といわれるものである。また、顕減色剤は、電子受容性化合物といわれるものであり、加熱後の冷却速度の違いにより染料前駆体に可逆的な色調変化を生じさせるものであり、炭素数６以上の脂肪族炭化水素基を少なくとも１つ有するフェノール性化合物が用いられる。
【００２８】
次に、本発明による顕減色剤には、Ｎ−（ｐ−ヒドロキシフェニル）−Ｎ’−ｎ−オクタデシルチオ尿素、Ｎ−（ｐ−ヒドロキシフェニル）−Ｎ’−ｎ−オクタデシル尿素、Ｎ−（ｐ−ヒドロキシフェニル）−Ｎ’−ｎ−オクタデシルチオアミド、４’−オクタデカンアニリド、２−オクタデシルテレフタル酸、Ｎ−オクタデシル（ｐ−ヒドロキシフェニル）アミド、Ｎ−（ｐ−ヒドロキシベンゾイル）−Ｎ−オクラデカノイルアミン、Ｎ−〔３−（ｐ−ヒドロキシフェニル）プロピオノ〕−Ｎ’−オクタデカノヒドテジド、Ｎ−〔（ｐ−ヒドロキシフェニル）メチル〕−ｎ−オクタデシルアミド、Ｎ−〔（ｐ−ヒドロキシフェニル）メチル〕−ｎ−オクタデシル尿素、Ｎ−〔（ｐ−ヒドロキシフェニル）メチル〕−Ｎ’−ｎ−オクタデシルオキサミド等が挙げられる。
【００２９】
前記顕減色剤はそれぞれ１種または２種以上混合して使用できる。
【００３０】
本発明に用いられる通常無色ないし淡色の電子供与性染料前駆体としては一般に感圧記録紙、感熱記録紙、感光感圧紙、通電感熱記録紙、感熱転写紙等に用いられるものに代表されるが、特に制限されるものではない。具体的な例としては、例えば下記に挙げるものなどがあるが、本発明はこれに限定されるものではない。
【００３１】
（１）トリアリールメタン系化合物
３，３−ビス（ｐ−ジメチルアミノフェニル）−６−ジメチルアミノフタリド（クリスタルバイオレットラクトン）、３，３−ビス（ｐ−ジメチルアミノフェニル）フタリド、３−（ｐ−ジメチルアミノフェニル）−３−（１，２−ジメチルインドール−３−イル）フタリド、３−（ｐ−ジメチルアミノフェニル）−３−（２−メチルインドール−３−イル）フタリド、３−（ｐ−ジメチルアミノフェニル）−３−（２−フェニルインドール−３−イル）フタリド、３，３−ビス（１，２−ジメチルインドール−３−イル）−５−ジメチルアミノフタリド、３，３−ビス（１，２−ジメチルインドール−３−イル）−６−ジメチルアミノフタリド、３，３−ビス（９−エチルカルバゾール−３−イル）−５−ジメチルアミノフタリド、３，３−ビス（２−フェニルインドール−３−イル）−５−ジメチルアミノフタリド、３−ｐ−ジメチルアミノフェニル−３−（１−メチルピロール−２−イル）−６−ジメチルアミノフタリド等、
【００３２】
（２）ジフェニルメタン系化合物
４，４′−ビス（ジメチルアミノフェニル）ベンズヒドリルベンジルエーテル、Ｎ−クロロフェニルロイコオーラミン、Ｎ−２，４，５−トリクロロフェニルロイコオーラミン等、
【００３３】
（３）キサンテン系化合物
ローダミンＢアニリノラクタム、ローダミンＢ−ｐ−クロロアニリノラクタム、３−ジエチルアミノ−７−ジベンジルアミノフルオラン、３−ジエチルアミノ−７−オクチルアミノフルオラン、３−ジエチルアミノ−７−フェニルフルオラン、３−ジエチルアミノ−７−クロロフルオラン、３−ジエチルアミノ−６−クロロ−７−メチルフルオラン、３−ジエチルアミノ−７−（３，４−ジクロロアニリノ）フルオラン、３−ジエチルアミノ−７−（２−クロロアニリノ）フルオラン、
【００３４】
３−ジエチルアミノ−６−メチル−７−アニリノフルオラン、３−（Ｎ−エチル−Ｎ−トリル）アミノ−６−メチル−７−アニリノフルオラン、３−ピペリジノ−６−メチル−７−アニリノフルオラン、３−（Ｎ−エチル−Ｎ−トリル）アミノ−６−メチル−７−フェネチルフルオラン、３−ジエチルアミノ−７−（４−ニトロアニリノ）フルオラン、３−ジブチルアミノ−６−メチル−７−アニリノフルオラン、３−（Ｎ−メチル−Ｎ−プロピル）アミノ−６−メチル−７−アニリノフルオラン、３−（Ｎ−エチル−Ｎ−イソアミル）アミノ−６−メチル−７−アニリノフルオラン、３−（Ｎ−メチル−Ｎ−シクロヘキシル）アミノ−６−メチル−７−アニリノフルオラン、３−（Ｎ−エチル−Ｎ−テトラヒドロフリル）アミノ−６−メチル−７−アニリノフルオラン等、
【００３５】
（４）チアジン系化合物
ベンゾイルロイコメチレンブルー、ｐ−ニトロベンゾイルロイコメチレンブルー等、
【００３６】
（５）スピロ系化合物
３−メチルスピロジナフトピラン、３−エチルスピロジナフトピラン、３，３′−ジクロロスピロジナフトピラン、３−ベンジルスピロジナフトピラン、３−メチルナフト−（３−メトキシベンゾ）スピロピラン、３−プロピルスピロベンゾピラン等
【００３７】
前記通常無色ないし淡色の電子供与性染料前駆体はそれぞれ１種または２種以上を混合して使用してもよい。
【００３８】
バインダー樹脂としては、デンプン類、ヒドロキシエチルセルロース、メチルセルロース、カルボキシメチルセルロース、ゼラチン、カゼイン、ポリビニルアルコール、変性ポリビニルアルコール、ポリアクリル酸ソーダ、アクリル酸アミド／アクリル酸エステル共重合体、アクリル酸アミド／アクリル酸エステル／メタクリル酸３元共重合体、スチレン／無水マレイン酸共重合体のアルカリ塩、エチレン／無水マレイン酸共重合体のアルカリ塩等の水溶性高分子、ポリ酢酸ビニル、ポリウレタン、ポリアクリル酸エステル、スチレン／ブタジエン共重合体、アクリロニトリル／ブタジエン共重合体、アクリル酸メチル／ブタジエン共重合体、エチレン／酢酸ビニル共重合体等のラテックスなどがあげられ、特に電子供与性染料前駆体および電子受容性化合物の分散性にすぐれ、書き換え耐久性にすぐれた可逆性感熱記録層が得られるため、熱可塑性樹脂の分子内に二重結合を導入して、紫外線または電子線硬化性とした樹脂として、塩化ビニル／酢酸ビニル／ビニルアルコール共重合体にアクリル酸またはメタクリル酸をエステル重合させた樹脂が使用できる。
【００３９】
可逆性感熱記録材料において、発色を行うには加熱に引き続き急速な冷却が起これば良く、消色を行うには加熱後の冷却速度が遅ければ良い。例えば、適当な熱源（サーマルヘッド、レーザー光、熱ロール、熱スタンプ、高周波加熱、電熱ヒーターからの輻射熱、熱風等）で比較的長い時間加熱すると、記録層だけでなく支持体等も加熱される為に冷却速度が遅く、相分離状態（消色状態）になる。一方、適当な方法で加熱した後、低温の金属ブロックなどを押し当てる等して急速に冷却することにより、発色状態を発現させることができる。また、サーマルヘッド、レーザー光等を用いて極めて短い時間だけ加熱すると、加熱終了後に直ちに冷却（固化）が始まる為、発色状態を発現させることができる。従って、同じ加熱温度および／または同じ熱源を用いても、冷却速度を制御することにより発色状態および消色状態を任意に発現させることができる。
【００４０】
バリアー層２２は、可逆性感熱記録層２０を接着層塗工時、加熱加圧による転写時に、感熱接着層２６から保護するとともに、転写シートを剥離した後の可逆性感熱記録媒体の物理的強度を保障するための層である。バリアー層２２に用いられる樹脂としては、アンカー層用塗料や接着層用塗料に使用している溶剤より可逆性感熱記録層２０を保護するために耐溶剤性に優れること、可逆性感熱記録層２０中の電子供与性染料前駆体を不可逆的に発色させないために低酸価であること、さらに基材層１０を剥離した後の可逆性感熱記録転写シートの物理的強度を保つための強靭性が求められ、このような特性を満足する樹脂としては、酸価５［ＫＯＨｍｇ／ｇ］以下、塗膜形成後の引張強度３００Ｋｇ／ｃｍ2 、伸び１０％以下のウレタンアリレート系紫外線硬化型樹脂、エポキシアクリレート系紫外線硬化型樹脂が挙げられる。またバリアー層２２の形成方法としてはグラビアコート、ナイフコート等の各種コーティング方法を用いることができる。バリアー層２２の厚さとしては２〜３０μｍが望ましく、これより薄いと十分なバリアー効果が得られず、厚すぎると曲げに追従できず、亀裂が発生するおそれがある。
【００４１】
アンカー層２４は、バリアー層２２と感熱接着層２６の密着性を向上させるための層である。アンカー層２４に用いられる樹脂としては、感熱接着層２６とバリアー層２２との密着性を良くするため、ヒドロキシル基、カルボキシル基、または炭素・炭素二重結合等の官能基の数が多く、また感熱接着層２６とバリアー層２２の熱的な伸縮による歪みを吸収し、層間剥離を防止するため、伸びが５０％以上の柔軟性をもち、さらにある程度の耐溶剤性を備えるものであることが望ましく、具体的にはこのような特性をもたせた熱可塑性樹脂の分子内に二重結合を導入した紫外線硬化型樹脂、ウレタンアクリレート系紫外線硬化型樹脂、不飽和ポリエステルアクリレート系樹脂が挙げられ、これらを２種以上混合して用いてもよい。またアンカー層２４の形成方法としてはグラビアコート、ナイフコート等の各種コーティング方法を用いることができる。アンカー層２４の厚さとしては０．５〜５μｍが望ましく、これより薄いと十分な密着効果が得られず、厚すぎると加熱加圧する際に側面よりはみ出すおそれがある。
【００４２】
感熱接着層２６は、良好な感熱接着性を有する極性の高い樹脂が使われる。感熱接着層２６に用いられるバインダー樹脂としては、塩化ビニル／酢酸ビニル／無水マレイン酸共重合体樹脂、熱可塑性樹脂の分子内に二重結合を導入した樹脂、具体的には、塩化ビニル／酢酸ビニル／ビニルアルコール共重合体にアクリル酸またはメタクリル酸をエステル重合させた樹脂が使用できる。
【００４３】
本発明による可逆性感熱記録転写シートは以上のようなものである。この実施例によれば、後述する図４、図５の実施例と異なり、可逆性感熱記録層２０を全面に形成するので可逆性感熱記録転写シートの製造が容易である。
このような可逆性感熱記録転写シートを用いて可逆性感熱記録媒体を製造する。本実施例では可逆性感熱記録カードに適用し、支持体としてセンターコアとその表裏両側に位置するオーバーレイからなるものを使用した場合について説明する。
【００４４】
上記の可逆性感熱記録転写シートを図３に示すように磁気記録部２０２とエンボス加工部２０４とを有するカードにおいて磁気記録部２０２を隠蔽し、可逆性感熱記録部２０８を形成するために図２に示すオーバーレイ１０２に加熱加圧して転写し、次に、転写シートの保護層１４から感熱接着層２６までの部分からなる転写部１００を剥離層１２により基材層１０から剥離する。なお、オーバーレイ１０２は透明硬質塩化ビニルシートを用いる。オーバーレイ１０２には予め磁気テープ１０６が転写されている。
【００４５】
このようにして得られたオーバーレイ１０２と、センターコア１１０と、オーバーレイ１１２とを重ね合わせて加熱加圧して貼合する。センターコア１１０は白色硬質塩化ビニルシートを用いる。オーバーレイ１１２は、オーバーレイ１０２と同様に透明硬質塩化ビニルシートが用いられ、磁気テープ１１４が転写されている。
【００４６】
なお、オーバーレイ１０２への転写部１００の転写およびオーバーレイ１０２と、センターコア１１０と、オーバーレイ１１２との貼合を同時に行ってもよく、また、予めセンターコア１１０とオーバーレイ１１２を貼合し、転写部１００をオーバーレイ１１２上に転写してもよい。またセンターコア１１０は、１枚のシートで形成してもよいが、２枚のコアシートを貼合したものとしてもよい。
【００４７】
本実施例によれば、磁気テープ層１０６の存在が外から見えず、美麗な印刷が形成できるので、意匠的に優れたカードが得られる。
【００４８】
次に貼合されたシートを金型により打ち抜き加工してカードの形状、大きさとし、可逆性感熱記録カードが得られる。
【００４９】
本実施形態によれば、可逆性感熱記録層２０と感熱接着層２６との間にバリアー層２２を設けたので、このような可逆性感熱記録転写シートを用いて得られた可逆性感熱記録カードは、可逆性感熱記録層２０にカブリの発生がなく、塗膜の密着性と転写適性の良好な可逆性感熱記録カードが得られる。さらに感熱接着層２６とバリアー層２２の間にアンカー層２４を設けた場合は、塗膜の密着性が向上する。したがって、発色タイプ可逆性感熱記録部を所望の部分に形成した可逆性感熱記録カードが得られる。
【００５０】
また、隠蔽層１８および印刷層１６を設けているから、磁気カードの磁気記録層が隠蔽され、美麗な印刷層１６を視観することができる。
【００５１】
図４には本発明の可逆性感熱記録転写シートの他の実施例が示されている。この実施例では、可逆性感熱記録層２０およびバリアー層２２は隠蔽層１８の形成されていない部分にのみ設けられている。また、図４ではアンカー層２４は省略されているが、感熱接着層２６とバリアー層２２の間にアンカー層２４を設けてもよい。
【００５２】
図５には本発明の可逆性感熱記録転写シートの他の実施例が示されている。この実施例では、保護層１４上の一部に可逆性感熱記録層２０およびバリアー層２２が、他の部分に印刷層１６が形成され、バリアー層２２、印刷層１６および保護層１４上の全面に隠蔽層１８が形成されている。図５においてもアンカー層２４は省略されているが、感熱接着層２６とバリアー層２２の間にアンカー層２４を設けてもよい。
【００５３】
次に本発明の具体的な実施例を説明する。なおNV. とあるのは固形分比であり、NV. とある場合、重量部は溶剤を含む数値である。
（１）実施例１
厚さ２５μｍのＰＥＴフィルム（東洋紡績（株）商品名E5100 ）を基材として用い、下記の剥離剤を用いて剥離層を形成した。
剥離剤：                                                        重量部
シリコン樹脂              信越化学工業（株）商品名KS-882      ４０部
ポリビニルブチラール樹脂  積水化学工業（株）商品名BL-1          ４部
トルエン                                                    ３００部
メチルエチルケトン                                          ３００部
硬化剤                信越化学工業（株）商品名CAT-PS-80         １部
上記の剥離剤を、＃４ワイヤーバーで塗布し、１２０℃で２分間乾燥して、剥離層を形成した。
【００５４】
次に下記の保護層用塗料を用いて、剥離層上に保護層を形成した。
保護層用塗料：
紫外線硬化樹脂塗料
大日本インキ化学工業（株）商品名C3-374(NV.75%)          １００部
シリカ              水澤化学工業（株）商品名P-603               ５部
トルエン                                                      ５０部
メチルエチルケトン                                            ５０部
上記の保護層用塗料を容器に入れ、２ｍｍφジルコニアビーズを加えてペイントシェーカーで６０分間分散する。これを＃７ワイヤーバーで塗布し、１００℃で２分間乾燥した後、２５ｍ／分の速度で１６０Ｗ／ｃｍの紫外線を照射して硬化させる。これにより約３μｍの厚さの保護層を形成した。
【００５５】
さらに、保護層上に印刷層を形成し、印刷層上に下記の隠蔽層用塗料を用いて隠蔽層を形成した。
隠蔽層用塗料：
アルミニウム粉末ペースト
旭化成（株）製商品名MR-9000                             １００部
アクリル樹脂                                            １５０部
硬化剤                                                    １０部
トルエン                                                ６００部
メチルエチルケトン                                      １００部
上記の塗料を用いて乾燥膜厚１μｍの隠蔽層を一部分が窓状に開くようにグラビア印刷により形成した。
【００５６】
さらに隠蔽層上および窓状に開いた部分の保護層上に、下記の可逆性感熱記録層用塗料を用いて保護層上に可逆性感熱記録層を形成した。
0003773228.tif 000002
上記の可逆性感熱記録層用塗料を容器に入れ、２ｍｍφジルコニアビーズを加えてペイントシェーカーで１２０分間分散する。これを＃２０ワイヤーバーで塗布し、１００℃で２分間乾燥後、２５ｍ／分の速度で１６０Ｗ／ｃｍの紫外線を照射して硬化させる。これにより約５μｍの厚さの可逆性感熱記録層を形成した。
【００５７】
さらに、下記のバリアー層用塗料を用いて可逆性感熱記録層上にバリアー層を形成した。
バリアー層用塗料：
紫外線硬化樹脂塗料  ウレタンアクリレート系樹脂（酸価１以下）
大日本インキ化学工業（株）商品名C3-374(NV.75%)        １００部
トルエン                                                      ５０部
メチルエチルケトン                                            ５０部
上記のバリアー層用塗料を＃２０ワイヤーバーで塗布し、１００℃で２分間乾燥後、２５ｍ／分の速度で１６０Ｗ／ｃｍの紫外線を照射して硬化させる。これにより約１０μｍの厚さのバリアー層を形成した。
【００５８】
さらに、下記の感熱接着層用塗料を用いてバリアー層上に感熱接着層を形成した。
0003773228.tif 000003
上記の感熱接着層用塗料を＃１４ワイヤーバーで塗布し、１００℃で２分間乾燥させる。これにより約３μｍの厚さの感熱接着層を形成した。
【００５９】
上記のように形成された可逆性感熱記録転写シートを、すでに磁気テープがストライプ状に転写された厚さ１００μｍの透明硬質塩化ビニルシートに、１００℃に加熱したゴムロールを押し当てて転写した。
【００６０】
上記のようにして可逆性感熱記録部を有する転写シートが転写された透明硬質塩化ビニルシートと、厚さ２８０μｍの白色硬質塩化ビニルシートと、厚さ１００μｍの透明硬質塩化ビニルシートとを重ね合せ、熱プレス機で温度１３５℃、圧力５０ｋｇ／ｃｍ2 の条件で１０分間熱プレスする。
【００６１】
上記のように熱貼合して得られたシートを金型でカードの大きさ、すなわちＪＩＳＸ６３０１に規定された外形に抜いて、可逆性感熱記録部を有するカードを製造した。
【００６２】
（２）実施例２
上記の実施例１において、下記のアンカー層用塗料を用いてバリアー層上にアンカー層を形成した。
0003773228.tif 000004
上記のアンカー層用塗料を＃７ワイヤーバーで塗布し、１００℃で２分間乾燥後、２５ｍ／分の速度で１６０Ｗ／ｃｍの紫外線を照射して硬化させる。これにより約１μｍの厚さのアンカー層を形成した。
その他の層構成等は実施例１と同様にして製造した。
【００６３】
（３）実施例３
上記の実施例２において、感熱接着層を下記の感熱接着層用塗料を用いてアンカー層上に形成した。
0003773228.tif 000005
上記の感熱接着層用塗料を＃１４バーコーターで塗布し、１００℃で２分間乾燥する。これにより約３μｍの厚さの感熱接着層を形成した。
その他の層構成等は実施例２と同様にして製造した。
【００６４】
（４）比較例１
実施例２において、バリアー層を省略した。その他の層構成等は実施例２と同様にして製造した。
【００６５】
（５）比較例２
実施例１において、バリアー層を省略した。その他の層構成等は実施例１と同様にして製造した。
【００６６】
（６）比較例３
実施例１において、バリアー層を省略し、感熱接着層を実施例３と同様に形成した。
【００６７】
上記の実施例、比較例についての評価結果を表１に示す。
【００６８】
【表１】
0003773228.tif 000006
【００６９】
上記の表１において、▲１▼記録層のカブリ、▲２▼スリット適性、▲３▼転写適性は、可逆性感熱記録転写シートを透明硬質塩化ビニルシートに転写して可逆性感熱記録シートを作製したときに評価した。▲４▼記録層のカブリ、▲５▼塗膜の密着、▲６▼印字性は、上記の可逆性感熱記録シートと白色硬質塩化ビニルシートと透明硬質塩化ビニルシートとを重ね合せ、熱プレスしてカードを作製した後に評価した。
【００７０】
▲１▼記録層のカブリは、可逆性感熱記録転写シート作製時に可逆性感熱記録層のロイコ染料と感熱接着層の極性のある樹脂の反応によるカブリの発生の有無についての評価であり、実施例１〜３および比較例１、２はカブリの発生がなかったが、比較例３はカブリが発生した。
【００７１】
▲２▼スリット適性は、スリット加工時、すなわち、可逆性感熱記録転写シートを所定の幅に切断し、転写テープにするときのエッジの割れの有無についての評価であり、実施例１〜３のいずれもエッジの割れは発生しなかったが、比較例１〜３ではエッジにひび割れが生じる場合があった。
【００７２】
▲３▼転写適性は、可逆性感熱記録転写シートを転写後、基材層を剥離した時の塗膜の保持の容易さについての評価であり、実施例１〜３は塗膜の保持が十分で変形等は認められなかったが、比較例１〜３は塗膜の保持が不十分で剥離時に塗膜の変形が認められた。
【００７３】
▲４▼記録層のカブリは、可逆性感熱記録シートと白色硬質塩化ビニルシートと透明硬質塩化ビニルシートとを重ね合せ、熱プレスした後の可逆性感熱記録層のカブリの発生の有無についての評価であり、実施例１、２、３はカブリの発生がなかったが、比較例１、２、３はカブリが発生した。
【００７４】
▲５▼塗膜の密着は、熱プレス後の各層の密着性についての評価であり、碁盤目クロスカットセロテープ剥離試験（ＪＩＳＫ５４００）によって合否を判定した。実施例１は評価点数６で、実施例２、３および比較例１〜３は評価点数１０であったが、比較例１〜３は転写時の塗膜の保持が不十分であったため、オーバーレイ表面の凹凸の影響が保護層表面にまで認められたのに対し、実施例１〜３はオーバーレイ表面の凹凸の影響は認められなかった。
【００７５】
▲６▼印字性は、８ｄｏｔ／ｍｍ、ライン周期３．０ｍｓｅｃ、デューティー比６０％、０．５ｍＪ／ｄｏｔの条件のサーマルヘッドで印字した時の印字画像の視認性の良否についての評価であり、実施例１〜３は視認性が良好であったが、比較例１〜３は視認性が不十分であった。
【００７６】
（７）実施例４
実施例１と同様のフィルムを基材として用い、実施例１と同様の剥離層、保護層、印刷層、隠蔽層を形成した。
さらに隠蔽層を形成しなかった部分の保護層上に、実施例１と同様の可逆性感熱記録層およびバリアー層を形成した。
【００７７】
さらに、隠蔽層とバリアー層の全面に実施例１と同様の感熱接着層を形成した。
【００７８】
上記のように形成された可逆性感熱記録転写シートを用い、実施例１と同様にして可逆性感熱記録部を有するカードを製造した。
【００７９】
（８）実施例５
上記の実施例４において、下記のアンカー層用塗料を用いてバリアー層上にアンカー層を形成した。
0003773228.tif 000007
上記のアンカー層用塗料を＃７ワイヤーバーで塗布し、１００℃で２分間乾燥後、２５ｍ／分の速度で１６０Ｗ／ｃｍの紫外線を照射して硬化させる。これにより約１μｍの厚さのアンカー層を形成した。
その他の層構成等は実施例４と同様にして製造した。
【００８０】
（９）実施例６
上記の実施例５において、感熱接着層を下記の感熱接着層用塗料を用いてアンカー層上に形成した。
0003773228.tif 000008
上記の感熱接着層用塗料を＃１４バーコーターで塗布し、１００℃で２分間乾燥する。これにより約３μｍの厚さの感熱接着層を形成した。
その他の層構成等は実施例５と同様にして製造した。
【００８１】
（１０）比較例４
実施例５において、バリアー層を省略した。その他の層構成等は実施例５と同様にして製造した。
【００８２】
（１１）比較例５
実施例４において、バリアー層を省略した。その他の層構成等は実施例４と同様にして製造した。
【００８３】
（１２）比較例６
実施例４において、バリアー層を省略し、感熱接着層を実施例６と同様に形成した。
【００８４】
上記の実施例、比較例についての評価結果を表２に示す。
【００８５】
【表２】
0003773228.tif 000009
【００８６】
▲１▼記録層のカブリは、実施例４〜６および比較例４、５はカブリの発生がなかったが、比較例６はカブリが発生した。
【００８７】
▲２▼スリット適性は、実施例４〜６のいずれもエッジの割れは発生しなかったが、比較例４〜６ではエッジにひび割れが生じる場合があった。
【００８８】
▲３▼転写適性は、実施例４〜６は塗膜の保持が十分で変形等は認められなかったが、比較例４〜６は塗膜の保持が不十分で剥離時に塗膜の変形が認められた。
【００８９】
▲４▼記録層のカブリは、実施例４〜６はカブリの発生がなかったが、比較例４〜６はカブリが発生した。
【００９０】
▲５▼塗膜の密着は、実施例４は評価点数６で、実施例５、６および比較例４〜６は評価点数１０であったが、比較例４〜６は転写時の塗膜の保持が不十分であったため、オーバーレイ表面の凹凸の影響が保護層表面にまで認められたのに対し、実施例４〜６はオーバーレイ表面の凹凸の影響は認められなかった。
【００９１】
▲６▼印字性は、実施例４〜６は視認性が良好であったが、比較例４〜６は視認性が不十分であった。
【００９２】
（１３）実施例７
実施例１と同様のフィルムを基材として用い、実施例１と同様の剥離層、保護層を形成した。
保護層上の一部に、実施例１と同様の可逆性感熱記録層およびバリアー層を形成した。
【００９３】
さらに、全面に、実施例１と同様の隠蔽層をを形成し、その上に実施例１と同様の感熱接着層を形成した。
【００９４】
上記のように形成された可逆性感熱記録転写シートを用い、実施例１と同様にして可逆性感熱記録部を有するカードを製造した。
【００９５】
（１４）実施例８
上記の実施例７において、下記のアンカー層用塗料を用いてバリアー層上にアンカー層を形成した。
0003773228.tif 000010
上記のアンカー層用塗料を＃７ワイヤーバーで塗布し、１００℃で２分間乾燥後、２５ｍ／分の速度で１６０Ｗ／ｃｍの紫外線を照射して硬化させる。これにより約１μｍの厚さのアンカー層を形成した。
その他の層構成等は実施例７と同様にして製造した。
【００９６】
（１５）実施例９
上記の実施例８において、感熱接着層を下記の感熱接着層用塗料を用いてアンカー層上に形成した。
0003773228.tif 000011
上記の感熱接着層用塗料を＃１４バーコーターで塗布し、１００℃で２分間乾燥する。これにより約３μｍの厚さの感熱接着層を形成した。
その他の層構成等は実施例５と同様にして製造した。
【００９７】
（１６）比較例７
実施例８において、バリアー層を省略した。その他の層構成等は実施例８と同様にして製造した。
【００９８】
（１７）比較例８
実施例７において、バリアー層を省略した。その他の層構成等は実施例７と同様にして製造した。
【００９９】
（１８）比較例９
実施例７において、バリアー層を省略し、感熱接着層を実施例９と同様に形成した。
【０１００】
上記の実施例、比較例についての評価結果を表３に示す。
【０１０１】
【表３】
0003773228.tif 000012
【０１０２】
▲１▼記録層のカブリは、実施例７〜９および比較例７、８はカブリの発生がなかったが、比較例９はカブリが発生した。
【０１０３】
▲２▼スリット適性は、実施例７〜９のいずれもエッジの割れは発生しなかったが、比較例７〜９ではエッジにひび割れが生じる場合があった。
【０１０４】
▲３▼転写適性は、実施例７〜９は塗膜の保持が十分で変形等は認められなかったが、比較例７〜９は塗膜の保持が不十分で剥離時に塗膜の変形が認められた。
【０１０５】
▲４▼記録層のカブリは、実施例７〜９はカブリの発生がなかったが、比較例７〜９はカブリが発生した。
【０１０６】
▲５▼塗膜の密着は、実施例７は評価点数６で、実施例８、９および比較例７〜９は評価点数１０であったが、比較例７〜９は転写時の塗膜の保持が不十分であったため、オーバーレイ表面の凹凸の影響が保護層表面にまで認められたのに対し、実施例７〜９はオーバーレイ表面の凹凸の影響は認められなかった。
【０１０７】
▲６▼印字性は、実施例７〜９は視認性が良好であったが、比較例７〜９は視認性が不十分であった。
【０１０８】
【発明の効果】
本発明によれば、可逆性感熱記録層と感熱接着層との間にバリアー層を設けたので、本発明による可逆性感熱記録転写シートを用いれば、可逆性感熱記録層にカブリの発生がなく、塗膜の密着性と転写適性の良好な可逆性感熱記録媒体が得られる。また、隠蔽層を設けているから、磁気記録層の色を隠蔽し美麗な磁気記録部を有する可逆性感熱記録媒体を得られる。さらに感熱接着層とバリアー層の間にアンカー層を設けた場合は塗膜の密着性が向上する。これにより、発色タイプ可逆性感熱記録部を所望の部分に形成した磁気記録部を有する可逆性感熱記録媒体が得られる。
【図面の簡単な説明】
【図１】本発明による可逆性感熱記録転写シートの一実施形態を示す断面図である。
【図２】本発明による可逆性感熱記録媒体の一実施形態を示す断面図である。
【図３】本発明による可逆性感熱記録媒体の一実施形態を示す正面図である。
【図４】本発明による可逆性感熱記録転写シートの他の実施形態を示す断面図である。
【図５】本発明による可逆性感熱記録転写シートの他の実施形態を示す断面図である。
【符号の説明】
１０  基材層
１２  剥離層
１４  保護層
１６  印刷層
１８  隠蔽層
２０  可逆性感熱記録層
２２  バリアー層
２４  アンカー層
２６  感熱接着層
１００  転写部
１０２  オーバーレイ
１０４  可逆性感熱記録部
１０６、１１４  磁気テープ
１１０  センターコア
１１２  オーバーレイ
２０２  磁気記録部
２０４  エンボス加工部
２０８  可逆性感熱記録部
【図１】
0003773228.tif 000013
【図２】
0003773228.tif 000014
【図３】
0003773228.tif 000015
【図４】
0003773228.tif 000016
【図５】
0003773228.tif 000017